(57)【特許請求の範囲】
【請求項１】
加熱状態で膨張した空気が流出するように構成された金属部材間へのシーリング剤の塗布方法であって、
ピーク波長の異なる２種類以上の紫外線にそれぞれ反応する重合開始剤として波長３６５±５ｎｍの紫外線で反応する重合開始剤と、波長３８５±５ｎｍの紫外線で反応する重合開始剤を含む紫外線硬化型樹脂を主剤とするシーリング剤を、
塗布手段を移動させて前記金属部材間に塗布し、
前記塗布手段の軌跡上に、各重合開始剤に対応する紫外線を照射するための紫外線照射器を保持した保持手段を移動させて波長３６５±５ｎｍおよび波長３８５±５ｎｍの紫外線の照射を行うことにより、前記紫外線硬化型樹脂を硬化させることを特徴とするシーリング剤の塗布方法。
【請求項２】
前記塗布手段の前記シーリング剤の吐出口に隣接して前記保持手段を設けたことを特徴とする請求項１に記載のシーリング剤の塗布方法。
【請求項３】
前記紫外線硬化型樹脂は、熱重合開始剤を含有していることを特徴とする請求項１又は２に記載のシーリング剤の塗布方法。
【請求項４】
請求項３に記載の方法により塗布された前記シーリング剤を、加熱して硬化させることを特徴とするシーリング剤の硬化方法。
【発明の詳細な説明】
【技術分野】
【０００１】
本発明は、紫外線により硬化させることが可能な樹脂の硬化方法に関し、詳細には、自動車の鋼板接合部に塗布されるシーリング剤の塗布方法及び硬化方法に関する。
【背景技術】
【０００２】
一般的に自動車用シーリング剤は、鋼板接合部位に塗布され、オーブンにより加熱することによりゲル化させて塗膜物性を発現する。鋼板接合部位の内側には気体が存在し、この接合部位にシーリング剤を塗布して加熱すると、気体が膨張して内側からシーリング剤を押し上げヘム膨れが発生し、外観不良となる。
このような問題を解決するために、紫外線硬化型樹脂を用いたシーリング剤に関していくつかの提案がされている（特許文献１〜４）。
しかしながら、特許文献４に開示されるように発光ダイオード（以下、「ＬＥＤ」とする。）から照射される紫外線だけではシーリング剤の表面のみを仮に硬化させる程度の効果しか得られず、シーリング剤を完全に硬化させるための加熱工程が必ず必要となる。また、シーリング剤が仮程度に硬化しているために後の加熱工程において膨れが生じるという問題を解決できていない。
【先行技術文献】
【特許文献】
【０００３】
【特許文献１】特開２００９−６７９１６号公報
【特許文献２】特開２０１０−５９３５５号公報
【特許文献３】特開２０１０−８４１０５号公報
【特許文献４】特開２０１０−２１５７４２号公報
【発明の開示】
【発明が解決しようとする課題】
【０００４】
そこで、本発明は、気体が膨張して内側からシーリング剤を押し上げヘム膨れが発生することを解決するため、シーリング剤に含まれる紫外線硬化型樹脂を紫外線照射器から照射する紫外線により深部まで硬化させることが可能なシーリング剤の塗布方法及び硬化方法を提供することを目的とする。
【課題を解決するための手段】
【０００５】
本発明のシーリング剤の塗布方法の第１の解決手段は、加熱状態で膨張した空気が流出するように構成された金属部材間へのシーリング剤の塗布方法であって、ピーク波長の異なる２種類以上の紫外線にそれぞれ反応する重合開始剤として波長３６５±５ｎｍの紫外線で反応する重合開始剤と、波長３８５±５ｎｍの紫外線で反応する重合開始剤を含む紫外線硬化型樹脂を主剤とするシーリング剤を、塗布手段を移動させて前記金属部材間に塗布し、前記塗布手段の軌跡上に、各重合開始剤に対応する紫外線を照射するための紫外線照射器を保持した保持手段を移動させて波長３６５±５ｎｍおよび波長３８５±５ｎｍ紫外線の照射を行うことにより、前記紫外線硬化型樹脂を硬化させることを特徴とする。
第２の解決手段は、第１の解決手段において、前記塗布手段の前記シーリング剤の吐出口に隣接して前記保持手段を設けたことを特徴とする。
第３の解決手段は、第１又は第２の解決手段において、前記紫外線硬化型樹脂は、熱重合開始剤を含有していることを特徴とする。
本発明のシーリング剤の硬化方法は、第３の解決手段により塗布された前記シーリング剤を、加熱して硬化させることを特徴とする。
【発明の効果】
【０００６】
本発明によれば、２種類の紫外線のピーク波長のそれぞれに反応する重合開始剤を含む紫外線硬化型樹脂を含有するシーリング剤に、これらの重合開始剤に対応するピーク波長の紫外線を照射することにより、シーリング剤の表面から内部まで硬化させることができる。
また、紫外線照射器としてスポットタイプのものを使用すれば、塗布用のガンを備えたロボット等の塗布手段の軌跡上を容易に移動させることができる。また、塗布手段のシーリング剤の吐出口に隣接して紫外線照射器を保持した保持手段を設けることにより、塗布しながら紫外線硬化型樹脂を硬化させることが可能となる。また、本発明によれば、１５０ｍｍ／秒以上の高速でシーリング剤の塗布とシーリング剤内の紫外線硬化型樹脂の硬化を行うことが可能となる。
また、必要に応じてシーリング剤に熱重合開始剤を添加した場合でも、シーリング剤の主剤である紫外線硬化型樹脂はほぼ硬化しているため、大型のオーブンによらず加熱して硬化させることが可能となる。
【発明を実施するための最良の形態】
【０００７】
本発明のシーリング剤の塗布される箇所は、加熱状態で膨張した空気が流出するように構成された金属部材間であって、具体的には、自動車のドアのヘム部等が該当する。
上記の通り、本発明に使用されるシーリング剤は、主剤として紫外線硬化型樹脂を含み、この紫外線硬化型樹脂を硬化させるためにピーク波長の異なる２種類の紫外線にそれぞれ反応する重合開始剤を含むものである。また、シーリング剤は、この他に、一般的には、熱可塑性樹脂、潜在性硬化剤、可塑剤及び密着剤を含む。
【０００８】
紫外線硬化型樹脂としては、例えば、ウレタン、エーテル、エステル、エポキシ、シリコンの分子末端がアクリロイル基等のオリゴマーを挙げることができるが、脂肪族系又は脂環式ウレタンオリゴマーとすることが好ましく、具体的には、主鎖に脂肪族又は脂環式ジイソシアネートとポリオールからなるウレタン構造を持ち分子末端がアクリロイル基等のオリゴマーを挙げることができる。イソシアネートとしてはヘキサメチレンジイソシアネート、イソホロンジイソシアネート、トリメチルヘキサメチレンジイソシアネート、ダイマー酸ジイソシアネート、水素化トリレンジイソシアネート、水素化ジフェニルメタンジイソシアネート、水素化キシリレンジイソシアネート等のベースがある。ウレタン内部に芳香族が含有されると著しく延性が低下する傾向にあるからである。但し、芳香族タイプにおいてもプレポリマーのポリオール鎖を高分子量とした物は、延性について問題がなく使用することができる。
紫外線硬化型樹脂は、シーリング剤全体の合計１００重量部に対して、５．０〜２０重量部の範囲で添加することが好ましい。５．０重量部未満の場合、紫外線照射による硬化が不充分となり、２０重量部を超えるとモノマーよりも分子量が大きいため粘度が高く、塗布作業性を著しく悪化させる傾向となるからである。また伸びや弾性が出なくなる。
【０００９】
重合開始剤としては、少なくとも２種類のピーク波長の紫外線と反応するように、少なくとも２種類の重合開始剤を使用する。
高波長系重合開始剤としては、例えば、アルキルフェノン系（α−アミノアルキルフェノン等）、アシルフォスフィンオキサイド系（モノアシルフォスフィンオキサイド、ビスアシルフォスフィンオキサイド等）、オキシムエステル系等、を使用することができる。
低波長系重合開始剤としては、例えば、ベンゾイン系、アルキルフェノン系（ベンジルジメチルケタール、α−ヒドロキシアルキルフェノン等）、チタノセン系、オキシフェニル酢酸エステル系、テトラメチルチウラムジスルフィドなどの硫黄化合物等を使用することができる。
重合開始剤の中でも、厚膜の深部まで紫外線硬化させる必要から、アシルフォスフィンオキサイド系化合物である高波長系重合開始剤を使用することが好ましい。また、更に、アシルフォスフィンオキサイド系化合物にアルキルフェノン系のα−ヒドロキシアルキルフェノン系化合物である低波長系重合開始剤を混合することが好ましい。重合効率の向上及び表面硬化の促進を図ることができるからである。
また、重合開始剤は、シーリング剤の全体の合計１００重量部に対して、０．１〜２．０重量部の範囲とすることが好ましい。０．１重量部未満の場合、紫外線照射による硬化が不充分となり、２．０重量部を超えると未反応物は多量に残り塗膜性能が低下するからである。
【００１０】
また、カチオン系光重合開始剤を使用することで厚膜を硬化できる可能性があり組み合わせて使用しても良い。
更に、光重合開始効率を高めるために、光増感剤を組み合わせて使用しても良い。光増感剤としては、例えば、芳香族、脂肪族３級アミン等が挙げられる。
【００１１】
熱可塑性樹脂は、塩化ビニル樹脂、これと他のものとの共重合樹脂、並びにアクリル、メタアクリル及びそれらと他のものとの共重合樹脂の少なくとも何れかを使用することができる。
【００１２】
熱可塑性樹脂成分は、シーリング剤全体の合計１００重量部に対して５〜２５重量部配合することが好ましい。
【００１３】
前記アクリル系樹脂としては、例えば、アクリル酸アルキルエステル、メタクリル酸アルキルエステル等から選ばれるモノマーの単一重合体や共重合体等を使用することができる。該モノマーとしては、具体的には、メチルアクリレート、エチルアクリレート、ｎ−プロピルアクリレート、イソプロピルアクリレート、ｎ−ブチルアクリレート、イソブチルアクリレート、ｓｅｃ−ブチルアクリレート、ｔｅｒ−ブチルアクリレート、シクロヘキシルアクリレート、ベンジルアクリレート、メチルメタクリレート、エチルメタクリレート、ｎ−プロピルメタクリレート、イソプロピルメタクリレート、ｎ−ブチルメタクリレート、イソブチルメタクリレート、ｓｅｃ−ブチルメタクリレート、ｔｅｒ−ブチルメタクリレート、シクロヘキシルメタクリレート、ベンジルメタクリレート等を挙げることができる。また、共重合成分として、スチレン、α−メチルスチレン、メタクリル酸、アクリル酸、イタコン酸、クロトン酸等も使用することができる。本タイプは微粒子形状であり、特にコア部及びシェル部から構成されているコア−シェル型を使用することが好ましい。
【００１４】
潜在性硬化剤としては、例えば、ポリアミン系及び変性物、芳香族アミン系及び変性物、ヒドラジド系等を挙げることができ、常温不活性であるが、特に加温により活性しイソシアネートと反応するものであれば何れも使用でき、例えば、アクリル系樹脂１００重量部に対して２．５〜１０重量部を含有させるようにすればよい。
【００１５】
可塑剤としては、例えば、フタル酸エステル、リン酸エステル、アジピン酸エステル、セバチン酸エステル系可塑剤等、公知の可塑剤を使用することができる。例えば、フタル酸エステル系可塑剤としては、ジメチルフタレート（ＤＭＰ）、ジエチルフタレート（ＤＥＰ）、ジブチルフタレート（ＤＢＰ）、ジヘキシルフタレート（ＤＨＰ）、ジ−２−エチルヘキシルフタレート（ＤＯＰ）、ジイソデシルフタレート（ＤＩＤＰ）、ブチルベンジルフタレート（ＢＢＰ）、ジイソノニルフタレート（ＤＩＮＰ）、ジノニルフタレート（ＤＮＰ）等、リン酸エステル系可塑剤としては、トリクレジルホスフェート（ＴＣＰ）、トリキシリレンホスフェート（ＴＸＰ）等、アジピン酸エステル系可塑剤としては、ジオクチルアジペート（ＤＯＡ）、ジイソデシルアジペート（ＤＩＤＡ）等、セバチン酸エステル系可塑剤としては、ジブチルセバケート（ＤＢＳ）、ジオクチルセバケート（ＤＯＳ）などが挙げられ、これらの１種を単独で又は２種以上を組み合わせて用いることができるが、特にフタル酸系可塑剤が好ましい。
可塑剤は、粘度調整で変量させることができる為、特に量を規定するものではないが、少なすぎると伸びが低下し、多量すぎれば塗料密着性に影響を及ぼすことがある。通常は、添加すべき可塑剤の基本量に対して±２０％程度で調整する。
【００１６】
密着剤としては、例えば、エポキシ樹脂、フェノール樹脂、ポリアミド樹脂、ブロックイソシアネート含有ウレタンプレポリマーを使用することができる。尚、ブロックイソシアネート含有ウレタンプレポリマーはイソシアネート、及びポリエーテルポリオールやポリエステルポリオール等のα−ポリオールを反応させて得られるポリウレタンの残存イソシアネートをブロック剤を用いてブロックしたものである。
前記ブロックイソシアネート含有ウレタンプレポリマーは、以下の手順に従って製造することができる。
先ず、ポリオールと過剰のポリイソシアネート化合物を反応させ、末端ＮＣＯ含有ウレタンプレポリマーを得る。
上記ポリオールとしては、例えば、ポリオキシアルキレンポリオール（ＰＰＧ）、ポリエーテルポリオール変性体、ポリテトラメチレンエーテルグリコールを含むポリエーテルポリオール；縮合ポリエステルポリオール、ラクトン系ポリエステルポリオール、ポリカーボネートジオールを含むポリエステルポリオール；ポリブタジエン系ポリオール；ポリオレフィン系ポリオール；ポリエーテルポリオールの中でアクリロニトリル単独又はアクリロニトリルとスチレン、アクリルアミド、アクリル酸エステル、メタクリル酸エステル及び酢酸ビニルの群から選ばれる少なくも１種との混合モノマーを重合乃至グラフト重合させたポリマーポリオール等が挙げられる。
上記ポリイソシアネート化合物としては、トリメチレンジイソシアネート、テトラメチレンジイソシアネート、ヘキサメチレンジイソシアネート、ペンタメチレンジイソシアネート、２，４，４−又は２，２，４−トリメチルヘキサメチレンジイソシアネート、ドデカメチレンジイソシアネート、１，３−シクロペンタンジイソシアネート、１，６−ヘキサンジイソシアネート、１，４−シクロヘキサンジイソシアネート、１，３−シクロヘキサンジイソシアネート、４，４′−メチレンビス（シクロへキシルイソシアネート）、メチル２，４−シクロヘキサンジイソシアネート、メチル２，６−シクロヘキサンジイソシアネート、１，４−ビス（イソシアネートメチル）シクロヘキサン、１，３−ビス（イソシアネートメチル）シクロへキサン、ｍ−フェニレンジイソシアネート、ｐ−フェニレンジイソシアネート、４，４′−ジフェニルジイソシアネート、１，５−ナフタレンジイソシアネート、４，４′−ジフェニルメタンジイソシアネート、クルードＭＤＩ、２，４−又は２，６−トリレンジイソシアネート、４，４′−トルイジンジイソシアネート、ジアニジンジイソシアネート、４，４′−ジフェニルエーテルジイソシアネート、１，３−又は１，４−キシリレンジイソシアネート、イソホロンジイソシアネート、水素化トリレンジイソシアネート、水素化ジフェニルメタンジイソシアネート、水素化キシリレンジイソシアネート、ダイマー酸ジイソシアネート、ω，ω単位−ジイソシアネート−１，４−ジエチルベンゼン等が挙げられる。
次に、末端ＮＣＯ含有ウレタンプレポリマーを適当なブロック剤と反応させて遊離のＮＣＯをブロック化することにより、目的のブロックイソシアネート含有ウレタンプレポリマーを得る。
上記ブロック剤としては、例えば、メタノール、エタノール、プロパノール、ブタノール、イソブタノール、イソノニルアルコール、ステアリルアルコールなどの１価アルコール又はこれらの異性体；フェノール、クレゾール、キシロール、ｐ−ニトロフェノール、アルキルフェノールなどのフェノール類；マロン酸メチル、マロン酸エチル、マロン酸ジメチル、マロン酸ジエチル、アセト酢酸エチル、アセト酢酸メチル、アセチルアセトンなどの活性メチレン化合物；アセトアミド、アクリルアミド、アセトアニリドなどの酸アミド類；コハク酸イミド、マレイン酸イミドなどの酸イミド類；２−エチルイミダゾール、２−エチル−４−メチルイミダゾールなどのイミダゾール類；２−ピロリドン、ε−カプロラクタムなどのラクタム類；アセトキシム、メチルエチルケトオキシム、メチルイソブチルケトオキシム、シクロヘキサノンオキシム、アセトアルドキシムなどのケトン又はアルデヒドのオキシム類；メチルグリコール、エチルグリコール、エチルジグリコール、エチルトリグリコール等のグリコール誘導体；ジシクロへキシルアミン等のアミン化合物、その他エチレンイミン、重亜硫酸塩等が挙げられる。
この密着剤は、熱可塑性樹脂１００重量部に対して、１５〜１５０重量部含有させることが好ましい。１５重量部未満では、被着体への密着性が不充分となり、１５０重量部を超えると塗布作業性を著しく悪化させる傾向となるからである。
【００１７】
更に、シーリング剤には、必要に応じて安定剤、発泡防止剤、充填剤、紫外線吸収剤、光安定剤や熱重合開始剤等を配合することができる。
安定剤としては、亜鉛系、マグネシウム系、カルシウム系、又は金属塩タイプ等で特にステアリン酸カルシウム、ステアリン酸アルミニウム及びジブチルチンジラウレート等を用いることができる。更に、発泡防止剤として、酸化カルシウムを配合することができる。
【００１８】
充填材としては、例えば、炭酸カルシウム、硫酸バリウム、クレー、珪藻土、シリカ、タルク等の無機充填剤が挙げられ、これらの１種を単独で又は２種以上を組み合わせて使用することができる。また、必要に応じて、ガラスバルーン、樹脂バルーン又は加熱時膨張する樹脂バルーン等の中空粒子を配合することもできる。
【００１９】
紫外線吸収剤、光安定剤としてはベンゾトリアゾール系紫外線吸収剤、トリアジン系紫外線吸収剤、ベンゾフェノン系紫外線吸収剤、ベンゾエート系紫外線吸収剤、ＨＡＬＳ等を用いる事ができる。熱重合開始剤として、パーオキサイドを配合することができる。
【００２０】
可塑剤、充填剤及び密着剤も配合する場合は、シーリング剤全体の合計１００重量部に対して、可塑剤１０〜５０重量部、充填剤１０〜４０重量部、密着剤５．０〜２０重量部とすることが好ましい。
【００２１】
以上説明したシーリング剤は、塗布ノズル等の現在自動車の製造ライン等で使用されている公知の塗布手段を使用して、カチオン型電着塗装板の接合部や重ね合わせ部等の金属部材間に塗布される。塗布条件の一例を挙げるとすると、膜厚０．５〜２．５ｍｍ程度、常温〜４０℃程度で塗布を行う。
尚、シーリング剤の最大の厚さとなる位置の膜表面から深さ方向に少なくとも３分の２までの紫外線硬化型樹脂を硬化せるようにすれば、１４０℃〜１８０℃に加熱しても膨れることはない。
この塗布手段の移動した軌跡上を移動できるように、例えば、ハイパワー紫外線−ＬＥＤスポット照射器等のスポットタイプ（例えば、１０ｍｍ角のエリアに対して紫外線を集中して照射することができるタイプ）の紫外線照射器を保持手段に設けることが好ましい。この保持手段に関しては、シーリング剤に紫外線照射器からの光が照射できるように構成されたものであればよい。塗布されたシーリング剤に対して、近距離から紫外線を効率的に照射できるようにするためである。また、更に、塗布手段の吐出口に隣接して保持手段を設けるようにすることが好ましい。具体的には、従来ある塗布用ロボットにノズルと紫外線照射器の両方を設けるようにすればよい。従来の塗布用ロボットを有効に活用できるからである。
【００２２】
本発明で使用する紫外線は、ピーク波長の異なる２種類以上の紫外線を含む必要がある。それぞれに反応する重合開始剤を含む紫外線硬化型樹脂を使用しているからである。
ピーク波長の異なる２種類の紫外線は、ピーク波長が異なるものであれば特に制限はないが、２００〜５００ｎｍであることが好ましい。２００ｎｍ未満の波長領域では化学反応でオゾンが著しく発生し、人体に影響を与える。また、活性酸素が機械を錆びさせる問題がある。また、５００ｎｍを超えると赤外線（熱線）により被照射体は高温になる。基板が金属部材の場合は熱を持ち作業しづらく、また、プラスチックの基板などでは変形することが問題になるからである。
【００２３】
紫外線は紫外線照射器から照射するものとし、その光源は、ランプ（メタルハライドランプ、高圧水銀灯）やＬＥＤ等を使用することができる。そして、照射方法としては、スポット的に照射する方法と、拡散して照射する方法とがあるが、上述した通り、塗布手段とともに移動させ、且つ、人体への影響を少なくするためには、スポット的に照射することが好ましい。
高圧水銀灯は、波長２５４、３１３、３６５ｎｍ、４０７ｎｍ及び４３６ｎｍ（それぞれ近傍の波長を含む。）のピーク波長があり、それらの中でも３５０ｎｍ〜４５０ｎｍのピーク波長の照射強度が強いメタルハライドランプであることが望ましい。高波長とすることで深部の硬化を高めるためである。
【００２４】
照射する紫外線の波長及び照射強度については、例えば、ＬＥＤを光源とする場合には、波長３６５±５ｎｍで３５０〜４０００ｍＷ／ｃｍ２の照射強度と、波長３８５±５ｎｍで７５０〜４０００ｍＷ／ｃｍ２の照射強度２種類を使用することができる。
高圧水銀灯の照射強度は、２０００〜４０００ｍＷ／ｃｍ２である。
【００２５】
紫外線照射器からの紫外線の照射方法は、被照射体の所望の部位に照射されれば特に制限されるものではないが、自動車の製造ラインにおいては、被照射体から１０〜５０ｍｍ程度離して、被照射体との相対的な速度１０〜８０ｃｍ／ｓｅｃで移動しながら照射することができる。
【実施例】
【００２６】
［シーリング剤の組成］
以下の実施例及び比較例においては、シーリング剤は、アクリル樹脂１０重量％、充填剤３１重量％、エポキシ系密着成分（ダウケミカル（株）社製のＤＥＲ３３１Ｊ）３重量％、ブロックウレタンプレポリマー（第一工業製薬（株）ＢＰ−１０４）１０重量%、潜在性硬化剤（富士化成工業（株）ＦＸＲ−１０９０−ＦＡ）４重量%、可塑剤（Ｊプラス社製のＤＩＮＰ）３０重量％、紫外線硬化樹脂（サートマー社製のＣＮ９００２）１１重量％の合計１００重量％に対して重合開始剤０．３４重量％を加えた組成とした。重合開始剤は、高波長の紫外線型重合開始剤（チバジャパンケミカルズ社製のＩｒｇａｃｕｒｅ８１９）０．０６重量％、低波長の紫外線型重合開始剤（チバジャパンケミカルズ社製のＩｒｇａｃｕｒｅ１８４）０．０８重量％及び加熱型重合開始剤（日油社製のパーブチルＺ）０．２重量％の組成とした。
【００２７】
［試験方法］
以下の実施例及び比較例において、シーリング剤は図１に示すサンプル３ａ、４ａ、５ａに塗布手段により厚み２．３ｍｍで塗布した。
サンプルは、長さ３００ｍｍ、幅５０ｍｍのＥＤ板１と、長さ３００ｍｍ、幅３０ｍｍのＥＤ板２とを重ね合わせ、ＥＤ板１とＥＤ板２との間を接着剤により接着した。接着剤は、図示の通り、接着領域３，４，５として間隔をおいて設けた。接着領域３は、長さ４０ｍｍ、幅１０ｍｍの矩形の輪郭に沿って、幅１．０ｍｍで粒径２００μｍのビーズ（ユニオン（株）社製のＵＢ９１０ＬＲ）を１．０％含む接着剤（アサヒゴム（株）社製の＃２４０３Ｇ）を塗布し、底辺側の中央部に幅１０ｍｍの接着剤を塗布しない領域３ａを設けて、ＥＤ板１，２間の空間と外部との間で気体を出入りできるようにした。接着領域４，５についても、それぞれの長さを６０ｍｍ、１００ｍｍとし、接着剤を塗布しない領域を４ａ，５ａとした以外は、接着領域３と同様にした。
上記サンプルを、ベルトコンベア上に載置して、サンプル上方に紫外線照射用のＬＥＤを固定（ＵＬ２５０  アイグラフィックス株式会社製）して、１５０ｍｍ／秒の速度でサンプルを長手方向に移動させて紫外線硬化型樹脂を硬化させるようにした。尚、紫外線の硬化の程度によっては、ベルトコンベアを往復させて、繰り返して照射するようにした。
【００２８】
［評価］
シーリング剤の硬化の程度に関しては、深部硬化、表面硬化及び膨れの観点から評価した。深部硬化は、シーリング剤の最表層から底部に向かって硬化している深さを評価した。表面硬化は、シーリング剤の最表層の硬化の有無を目視、指触で評価した。膨れは、紫外線照射を行った後、１４０℃のオーブンで３０分間焼付けを行い、シーリング剤が膨れているか否かを目視で評価した。
【００２９】
［実施例１］
サンプルに紫外線を照射するために、ピーク波長３６５ｎｍの紫外線ＬＥＤと、ピーク波長３８５ｎｍの紫外線ＬＥＤとを、サンプルの上方にサンプルを挟むようにして、２つのＬＥＤを結ぶ線がサンプルの移動方向と直交するように配置した。
具体的には、サンプルの照射エリア（長径１２ｍｍ、短径１０ｍｍの楕円）の図心から鉛直方向に対してそれぞれ側方に２５°、照射エリアの図心までの距離３５ｍｍの位置に配置し、両方のＬＥＤからサンプルに紫外線を照射した。尚、照射エリアにおける照度は、アイグラフィックス（株）社製型番ＵＶ  ｍｅｔｅｒ  ＵＶＰＦ−Ａ１により測定したところ、３７０ｍｗ／ｃｍ２（波長３００〜３９０ｎｍの受光器ＰＤ−３６５で測定した場合）及び８３０ｍｗ／ｃｍ２（波長３５０〜４９０ｎｍの受光器ＰＤ−４０５で測定した場合）であった。
【００３０】
［比較例１］
実施例１の２つの紫外線を、ピーク波長３６５ｎｍの紫外線とした以外は実施例１と同様にした。
尚、照射エリアにおける照度は、６３０ｍｗ／ｃｍ２（波長３００〜３９０ｎｍの受光器ＰＤ−３６５で測定した場合）及び３００ｍｗ／ｃｍ２（波長３５０〜４９０ｎｍの受光器ＰＤ−４０５で測定した場合）であった。
実施例１及び比較例１の硬化方法において、サンプルに対して２回紫外線を照射した。その結果、比較例１では表面硬化はしておらず、膨れなし、深部硬化は１．５５ｍｍであった。これに対して、実施例１は、表面硬化が確認でき、膨れもなく、深部硬化は１．８５ｍｍであった。
【００３１】
［実施例２］
サンプルに紫外線を照射するために、ピーク波長３６５ｎｍの紫外線ＬＥＤ２個と、ピーク波長３８５ｎｍの紫外線ＬＥＤ１個とを、サンプルの上方に、３つのＬＥＤを結ぶ線がサンプルの移動方向と直交するように配置した。
波長３６５ｎｍの紫外線と、波長３６５ｎｍの紫外線とを、照射エリア（長径１４ｍｍ、短径１０ｍｍの楕円）の図心から鉛直方向に対してそれぞれ側方に４５°傾斜し、照射エリアの図心までの距離３５ｍｍの位置から照射した。更に、図心から鉛直上方の距離３５ｍｍの位置から波長３８５ｎｍの紫外線を照射した。尚、照射エリアにおける照度は、アイグラフィックス（株）社製型番ＵＶ  ｍｅｔｅｒ  ＵＶＰＦ−Ａ１により測定したところ、５５０ｍｗ／ｃｍ２（波長３００〜３９０ｎｍの受光器ＰＤ−３６５で測定した場合）及び８００ｍｗ／ｃｍ２（波長３５０〜４９０ｎｍの受光器ＰＤ−４０５で測定した場合）であった。
【００３２】
［比較例２］
実施例２の３つの紫外線を、全て波長３６５ｎｍの紫外線とした以外は実施例２と同様にした。
尚、照射エリアにおける照度は、９００ｍｗ／ｃｍ２（波長３００〜３９０ｎｍの受光器ＰＤ−３６５で測定した場合）及び３８０ｍｗ／ｃｍ２（波長３５０〜４９０ｎｍの受光器ＰＤ−４０５で測定した場合）であった。
実施例２及び比較例２の硬化方法において、サンプルに対して１回紫外線を照射した。その結果、比較例２では表面硬化はしていたが、膨れがあり、深部硬化は１．４０ｍｍであった。これに対して、実施例２は、表面硬化が確認でき、膨れもなく、深部硬化は１．６０ｍｍであった。尚、実施例２が実施例１と比べて深部硬化が浅くなった理由としては、実施例２の方は照射角度が鉛直方向に対してそれぞれ側方に４５°傾斜し照度が鉛直照射に比べて３０％程落ちてしまったものと推定した。
【図面の簡単な説明】
【００３３】
【図１】実施例及び比較例で使用するサンプルの説明図
【符号の説明】
【００３４】
１，２  ＥＤ板
３，４，５  接着領域
【図１】
0005979711.tif 000002